КАТАЛИТИЧЕСКАЯ СИСТЕМА ДЛЯ ДЕПАРАФИНИЗАЦИИ

1. Каталитическая система для депарафинизации углеводородного сырья, содержащая смесь первой каталитической композиции для депарафинизации и второй каталитической композиции для депарафинизации, отличающаяся тем, что первая каталитическая композиция для депарафинизации представляет собой каталитическую композицию на основе цеолита ZSM-12, а вторая каталитическая композиция для депарафинизации представляет собой каталитическую композицию на основе цеолита EU-2 и/или ZSM-48, и в которой градиент концентрации смеси достигается в пределах одного слоя катализатора таким образом, что концентрация первого катализатора депарафинизации уменьшается, а концентрация второго катализатора депарафинизации увеличивается по всему слою катализатора.
2. Каталитическая система по п. 1, отличающаяся тем, что слой катализатора содержит две или более отдельных областей в многослойной конфигурации, причем каждая область содержит смесь первого и второго катализаторов депарафинизации, так что эти области вместе дают градиент уменьшения концентрации первого катализатора депарафинизации и увеличения концентрации второй каталитической композиции для депарафинизации ступенчатым, нелинейным образом от одной области к следующей области по всему слою катализатора.
3. Каталитическая система по п. 1 или 2, отличающаяся тем, что указанный цеолит ZSM-12 находится в указанной первой каталитической композиции для депарафинизации в количестве по меньшей мере 10 мас.% и не более 70 мас.%, и указанная первая каталитическая композиция для депарафинизации дополнительно содержит связующее в количестве по меньшей мере 30 мас.% и не более 90 мас.% от массы сухого вещества указанной первой композиции для депарафинизации.
4. Каталитическая композиция по любому из пп. 1-3, отличающаяся тем, что указанный цеолит EU-2 и/или ZSM-48 находится в указанной второй каталитической композиции для депарафинизации в количестве по меньшей мере 15 мас.% и не более 70 мас.%, и указанная вторая каталитическая композиция для депарафинизации дополнительно содержит связующее в количестве по меньшей мере 30 мас.% и не более 85 мас.% от массы сухого вещества указанной второй композиции для депарафинизации.
5. Каталитическая система по любому из пп. 1-4, отличающаяся тем, что первый катализатор депарафинизации и второй катализатор депарафинизации, каждый, содержат компонент благородного металла.
6. Каталитическая система по любому из пп. 1-5, отличающаяся тем, что цеолит ZSM-12 имеет молярное соотношение диоксида кремния к оксиду алюминия по меньшей мере 50:1 и не более 250:1.
7. Каталитическая система по любому из пп. 1-6, отличающаяся тем, что цеолит EU-2 и/или ZSM-48 имеет молярное отношение диоксида кремния к оксиду алюминия по меньшей мере 60:1 и не более 300:1.
8. Способ депарафинизации углеводородного сырья, включающий контактирование углеводородного сырья с каталитической системой по любому из пп. 1-7.
5
5
9. Способ по п. 8, отличающийся тем, что указанный процесс происходит при температуре от 200°С до 450°С и давлении от 5×10 до 200×10 Па.
10. Способ по п. 8 или 9, отличающийся тем, что сырье представляет собой парафинсодержащее сырье, которое кипит в диапазоне температур смазочного масла, с точкой перегонки 10% при 200°C или выше, как измерено по ASTM D-2887-93.